(57)【要約】【課題】水酸化マグネシウム系高アスペクト比複合金属水酸化物の従来の製造方法は、共沈反応、濾過洗浄、乾燥、焼成、粉砕、水和反応、濾過洗浄、乾燥と工程が長く、生産コストが高くなる欠点がある。また、１次粒子の横幅が１μｍ未満の微細な結晶を製造が難しい。【解決手段】水溶性マグネシウム塩の水溶液と、複合させる金属の金属錯体水溶液を、アルカリ水溶液とともに共沈反応後、モノカルボン酸イオンの共存下に８０〜３００℃で加熱熟成、濾過洗浄、乾燥する。【特許請求の範囲】
【請求項１】
第一工程（共沈反応）
（Ａ）水溶性Ｍｇ塩の水溶液と（Ｂ）水溶性二価金属（Ｍ２＋）（Ｍ２＋はＭｎ，Ｆｅ，Ｃｏ，Ｎｉ，ＣｕおよびＺｎから選ばれた少なくとも一種の二価金属イオンを示す）塩の水溶液と（Ｃ）水酸化ナトリウム等のアルカリの水溶液を、（Ｄ）モノカルボン酸イオンの存在下または非存在下に、４０℃以下で共沈させ、
第二工程（加熱熟成）
共沈物を（Ｄ）モノカルボン酸イオンと（Ｅ）塩化ナトリウム、塩化カリウム、塩化アンモニウム、塩化マグネシウム及び塩化カルシウムの中から選ばれた金属塩化物の一種以上の共存下に、６０℃〜３００℃で加熱熟成することを特徴とする下記式（１）
【化１】
2020152626.tif 000006
（式中Ｍ２＋はＭｎ，Ｆｅ，Ｃｏ，Ｎｉ，Ｃｕ及びＺｎイオンから選ばれた２価金属イオンの少なくとも一種以上を示し、ｘは０＜ｘ＜０．５の範囲の正の数を示す）で表され、１次粒子の平均横幅が０．１μｍ〜１０μｍ、平均厚さが０．００５μｍ〜０．５μｍであり、且つアスペクト比が１０以上である高アスペクト比複合金属水酸化物の製造方法。
【請求項２】
請求項１において、（Ｂ）水溶性二価金属（Ｍ２＋）（Ｍ２＋はＭｎ，Ｆｅ，Ｃｏ，Ｎｉ，ＣｕおよびＺｎから選ばれた少なくとも一種の二価金属イオンを示す）塩の代わりにそれらの金属錯体を用いる特許請求項１記載の高アスペクト比複合金属水酸化物の製造方法。
【請求項３】
下記式（１）
【化１】
2020152626.tif 000007
（但し、式中Ｍ２＋はＦｅ，Ｃｏ，Ｎｉ，Ｍｎ，Ｃｕ及びＺｎの中から選ばれた少なくとも一種以上を示し、ｘは０＜ｘ＜０．０５範囲の正の数を示す）で表され、１次粒子の横幅と厚さが、それぞれ０．１μｍ〜１μｍ未満、０．００５μｍ〜０．１μｍ、の範囲にあり、且つアスペクト比が１０以上である高アスペクト比複合金属水酸化物。
【請求項４】
請求項１記載の高アスペクト比複合金属水酸化物の表面が、シリカ、酸化亜鉛及び酸化チタンの少なくとも一種で、その一部または全部が被覆されている、表面光沢が低減された請求項１の式１記載の高アスペクト比複合金属水酸化物。
【請求項５】
ポリアクリル酸、ポリメタクリル酸、ポリイタコン酸、ポリスチレンスルホン酸等のポリアニオンで表面被覆された、或いはポリアニオン上に更にポリアリルアミン、４級化ポリ（ビニルピリジン）等のポリカチオンで被覆された請求項１記載の高アスペクト比複合金属水酸化物。
【請求項６】
水ガラスで表面処理後ポリカチオン、陽イオン界面活性剤及びシラン系カップリング剤の少なくとも１種以上で表面被覆されている請求項１記載の高アスペクト比複合金属水酸化物。
【請求項７】
請求項４，５及び６記載の高アスペクト比複合金属水酸化物を樹脂１００重量部に対し、０．１〜２００重量部含有する樹脂組成物。
【発明の詳細な説明】
【技術分野】
【０００１】  本発明は、高アスペクト比（１次粒子の厚さに対する横幅の比）複合金属水酸化物及び製造方法に関する。
【背景技術】
【０００２】  複合金属水酸化物とは、本発明者が発明した、水酸化マグネシウムにＭｎ，Ｆｅ，Ｃｏ，Ｎｉ，Ｃｕ及びＺｎの少なくとも一種以上が固溶した下記式（１）【０００３】
【化１】
2020152626.tif 000002
（式中、Ｍ２＋はＭｎ，Ｆｅ，Ｃｏ，Ｎｉ、ＣｕおよびＺｎから選ばれた２価金属イオンの少なくとも一種以上を示し、ｘは０．００１＜ｘ＜０．５の範囲を示す）で表される固溶体である。（特許文献１及び２）【０００４】  上記複合金属水酸化物をアスペクト比が１０以上に高アスペクト比化することにより、樹脂の補強材、化粧品基材、紫外線吸収剤、パール顔料基材、難燃剤等として新規な機能を発揮することが本発明者等によって見出されている。（特許文献３）【０００５】  上記高アスペクト比複合金属水酸化物の製造方法は、最初にＭｇ２＋塩とＭ２＋塩の混合水溶液に、ＮａＯＨ，Ｃａ（ＯＨ）２等のアルカリを加え共沈させて、複合金属水酸化物を得る。次いで、この複合金属水酸化物を水洗、乾燥後、約１０００℃〜２０００℃、好ましくは約１１００℃〜１５００℃で焼成して、平均１次粒子径（結晶子径）が１μｍ〜１０μｍの範囲にある下記式（２）【０００６】
【化２】
2020152626.tif 000003
（式中、Ｍ２＋はＭｎ２＋，Ｆｅ２＋，Ｃｏ２＋，Ｎｉ２＋，Ｃｕ２＋及びＺｎ２＋から選ばれた少なくとも一種の二価金属イオンを示し、ｘは０．０１＜ｘ＜０．５、好ましくは０．０１＜ｘ＜０．３の範囲の数を示す］で表される金属酸化物固溶体が得られる。【０００７】  この金属酸化物固溶体を２次粒子径が１０μｍ以下になるように粉砕後、水媒体中、攪拌下、モノカルボン酸および／またはオキシカルボン酸、より好ましくはオキシカルボン酸の共存下に、好ましくは１００℃以下で水和反応させることにより、１次粒子の平均厚さが約０．０１〜０．５μｍの範囲で、平均直径（横幅）が約１〜１０μｍで、式１のｘの範囲が０．０１＜ｘ＜０．５である高アスペクト比の複合金属水酸化物が得られる。【０００８】  上記製造方法で用いるモノカルボン酸および／またはオキシカルボン酸としては、ギ酸、酢酸、プロピオン酸、酪酸、吉草酸、カプロン酸、アクリル酸、クロトン酸、グリコール酸、乳酸、ヒドロアクリル酸、α―オキシ酪酸、グリセリン酸、サリチル酸、安息香酸、没食子酸が例示されている。（第００７段）
【先行技術文献】
【特許文献】
【０００９】
【特許文献１】特開平５−２０９０８４
【特許文献２】特開平６−４１４４１
【特許文献３】特開平８−２５９２３５
【発明の概要】
【発明が解決しようとする課題】
【００１０】  高アスペクト比複合金属水酸化物の従来の製造方法には、主として下記２つの問題がある。
▲１▼工程が長く、コストが高い。
共沈→固液分離→水洗→乾燥→粉砕→焼成→粉砕→水和反応→固液分離→水洗→乾燥→粉砕と約１２の工程を必要とする。
従って生産性が悪く、コストが高くなる問題がある。【００１１】▲２▼微細な１次粒子（結晶）の製造が困難。
共沈物を焼成する工程で、焼成温度が高くなるほど複合金属水酸化物より大きな複合酸化物（酸化マグネシウムと同じ結晶構造）が生成する傾向がある。しかも、酸化マグネシウムは対称性が立方晶体であるため、等法的に結晶が成長する傾向がある。  そのため、複合金属水酸化物の１次粒子の厚さ方向の成長が横幅方向より早くなり、その結果複合金属酸化物の１次粒子の厚さが焼成前の複合水酸化物の厚さより大きくなる。したがって、この後の水和反応でできる複合金属水酸化物は、１次粒子の厚さが焼成前の複合水酸化物より厚くなり、アスペクト比が小さくなる傾向にある。
【課題を解決するための手段】
【００１２】  本発明は、第一工程：（Ａ）マグネシウムの水溶性塩と、（Ｂ）二価金属（Ｍ２＋）の水溶性塩または金属錯体と、（Ｃ）水酸化ナトリウム等のアルカリ水溶液を、（Ｄ）モノカルボン酸イオンの存在下／または非存在下に４０℃以下で共沈反応させ、
第二工程：共沈物をモノカルボン酸イオンと（Ｅ）塩化ナトリウム等の金属塩化物の共存下、６０℃〜３００℃で加熱熟成する、簡略化された高アスペクト比複合金属水酸化物の製造方法を提供する。
【発明の詳細な説明】
【００１３】  本発明は、水酸化マグネシウムと同じ六方晶系に属し、結晶外形が六角板状に近い複合金属水酸化物を高アスペクト比にするためには、結晶の横幅方向（ａ軸方向）の成長に比べ、厚さ方向（ｃ軸方向）の成長を抑制すれば可能であるとの発想に基づく。その具体的な方法として、プラスに荷電しているａ軸に平行な結晶面にＯＨ−と競争的にモノカルボ酸イオンを化学吸着させることにより結晶の厚さを薄くできる。この化学吸着が２価金属イオンとＯＨ−との結合を阻害する。その結果１次粒子の厚さ方向の成長は抑制され小さくなるが、横幅方向はモノカルボン酸イオンの影響がないので、本来の成長が可能となる。その結果アスペクト比は大きくなる。そして、結晶成長が大きくなるほどアスペクト比も拡大すると考えられるため、加熱処理が必要である。
【００１４】  加熱熟成時に存在させるモノカルボン酸イオン以外のイオン、例えばジカルボン酸イオン、トリカルボン酸イオン等の多価カルボン酸イオン類、モノ及び多価スルホン酸（ＳＯ３−）類、硫酸イオン、ケイ酸イオン等の多価無機イオン類は、１次粒子の厚さ方向だけでなく横幅方向の成長も阻害し、且つ凝集を促進する。したがって、アスペクト比が高くならない傾向があるので好ましくない。
【００１５】  本発明の高アスペクト比複合金属水酸化物の製造方法は、以下の通りである。
１．第一工程（共沈反応）
（Ａ）Ｍｇ塩の水溶液と（Ｂ）２価金属Ｍ２＋（Ｍｎ２＋，Ｆｅ２＋，Ｃｏ２＋，Ｎｉ２＋，Ｃｕ２＋およびＺｎ２＋から選ばれた少なくとも一種以上の二価金属イオンを示し）塩の水溶液、または２価金属Ｍ２＋の金属錯体の水溶液と（Ｃ）水酸化ナトリウム等のアルカリを用い、（Ｄ）モノカルボン酸イオンの存在下／または非存在下に、反応温度４０℃以下で共沈させる。反応ｐＨは８以上である。Ｍｇと２価金属の水溶性塩としては、例えば塩化物、臭化物、硝酸塩、酢酸塩等の無機酸及び有機酸との水溶性塩類を、好ましくは塩化物を挙げることができる。
【００１６】  ２価金属Ｍ２＋の錯体の配位子としては、例えば、グリコール酸、乳酸、グリセリン酸、ヒドロキシ酪酸、パントイン酸、キナ酸等の脂肪族ヒドロキシル酸類、サリチル酸、バニリン酸、ゲンチジン酸、オルセリン酸、没食子酸、マンデル酸、ベンジル酸等の芳香族ヒドロキシル酸類、グリシン、エチレンジアミン、ジエチレンテトラミン、プロリン、アラニン等のアミノカルボン酸類、アンモニア、エチレンジアミン、トリエタノールアミン等のアミン類等が挙げられる。錯体の製造は、前記配位子をＭ２＋イオンの約２倍モル以上含有する水溶液に、Ｍ２＋の水溶性塩の水溶液を撹拌下に添加することにより行うことができる。
【００１７】  Ｍｇ（ＯＨ）２と比較して、Ｍｇ（ＯＨ）２にＭ２＋が固溶した複合金属水酸化物は、共沈反応物も、その加熱熟成物も１次粒子の成長が悪く、アスペクト比も劣る。１μｍ以上の大きな１次粒子が得難く、且つ１０以上のアスペクト比もできにくい。その原因を研究した結果、Ｍ２＋が塩基性塩を生成しやすいのが重要な理由の１つであることを発見した。この問題を解決したのが、本発明のＭ２＋を錯体にしてからアルカリを加える方法である。そうすることにより、Ｍ２＋の塩基性塩の生成を防いで、水酸化物だけを生成させることができる。その結果、Ｍｇ（ＯＨ）２に容易に固溶することができ、１次粒子（結晶）の発達が改善される。
【００１８】  ２．第二工程（モノカルボン酸イオン共存下の加熱熟成）
共沈反応物に、（Ｃ）モノカルボン酸イオンと（Ｅ）金属塩化物を、５０℃〜３００℃、好ましくは６０℃〜２５０℃、特に好ましくは１００℃〜２２０℃で、１時間以上、好ましくは４時間〜２０時間熟成する。熟成は、オートクレーブを使用するのが好ましい。モノカルボン酸イオンとしては、モノカルボン酸のアルカリ金属塩および／またはアンモニウム塩の使用が好ましい。モノカルボン酸イオンは、第一工程の共沈反応時に酸および／または塩の形で添加することもできる。
【００１９】  モノカルボン酸としては、例えば酢酸、プロピオン酸、ブタン酸（酪酸）、ペンタン酸（吉草酸）ヘキサン酸（カプロン酸）、ヘプタン酸（エナント酸）、オクタン酸（カプリル酸）、２−エチルヘキサン酸（オクチル酸）及び、乳酸、安息香酸、α―オキシ酪酸等のオキシカルボン酸である。この中で、好ましいのは、酢酸、プロピオン酸、ブタン酸、オクチル酸、および安息香酸である。モノカルボン酸イオンの使用量は、好ましくは、複合金属水酸化物１モルに対し、０．０１〜１．０モル、特に好ましくは０．１〜０．６モルである。
【００２０】  加熱熟成時に、モノカルボン酸とは別に、金属塩化物を添加する。金属塩化物とは塩化ナトリム、塩化カリウム，塩化アンモニウム、塩化マグネシウム、塩化カルシウムから選ばれた少なくとも一種以上、特に好ましくは塩化カルシウムおよび塩化アンモニウムである。これら金属塩化物は、その添加量が多いほど複合金属水酸化物の１次粒子の成長に寄与する。したがって、より高いアスペクト比にも貢献する。その理由は水への複合水酸化物の溶解度を高くするためと推定される。
【００２１】  加熱熟成で得られた高アスペクト比複合金属水酸化物は、この後、濾過、水洗、表面処理、乾燥、粉砕、分級、包装等の慣用の手段を適宜選択して用い製品とすることができる。
【００２２】  本発明の製造方法で得られる高アスペクト比の複合金属水酸化物の１次粒子の厚さは、０．００１〜０．５μｍ、好ましくは０．００５〜０．２μｍ、さらに好ましくは０．０１〜０．１５μｍの範囲である。結晶の平均横幅は０．１〜１０μｍ、好ましくは０．２〜１０μｍ、特に好ましくは０．５〜１０μｍの範囲である。アスペクト比（結晶の厚さに対する横幅の比）は、１０以上、好ましくは２０以上、特に好ましくは３０以上である。
【００２３】  高アスペクト比複合金属水酸化物は、その優れた光沢を嫌う用途に対して、つや消し効果を出すために、シリカ、酸化亜鉛、酸化チタン等の水酸化マグネシウムより屈折率の高い物質で、且つ光散乱性を増す２次粒子径が０．０２〜０．６μｍのもので、表面の一部または全部を被覆すると良い。この後さらにアニオン系界面活性剤、カチオン系界面活性剤、シランカップリング剤等の、従来公知の種々の表面処理剤を適宜選択しで表面処理することにより、樹脂に対する親和性、耐酸性等の機能を付与できる。
（表面処理）
【００２４】  表面処理によって、高アスペクト比複合水酸化物に種々の機能を付加できる。例えば、樹脂との相溶性と耐酸性を高めるためには、ステアリン酸とかステアリン酸ソーダ等の高級脂肪酸またはそのアルカリ金属塩等のアニオン系界面活性剤、ステアリルアシッドフオスフェート等のリン酸エステル類、ポリアクリル酸ナトリウムおよび／またはポリメタクリル酸、ポリイタコン酸等のポリカルボン酸類、ポリスチレンスルホン酸ナトリウム等のポリスルホン酸類、シランカップリング剤、チタネートカップリング剤、アルミニウムカップリング剤等のカップリング剤類、ソルビタンモノステアレート等の多価アルコールの脂肪酸エステル類等を使用できる。耐酸性を特に高めるためには、水ガラスの化学吸着及びそれに続く酸添加によるシリカコーティング、メチルシリケート、エチルシリケートの加水分解によるシリカコーティング、シリコーンオイルとかポリフルオロアルキルリン酸エステル等による表面処理をする。更に好ましくは、前記シリカコーティングおよび／またはポリカルボン酸類および／またはポリスルホン酸類によるコーティング後に、ポリジアリルアミン塩酸塩、ポリメチルジアリルアミン、ポリクオタニウムー１１、４級化ポリ（ビニルピリジン）、ポリリジン等のポリカチオン類でコーティングする。紫外線吸収および／または散乱を強化するために、酸化チタン、酸化亜鉛等の微粒子による被覆を使用できる。パール顔料を製造するには、高アスペクト比複合水酸化物を水に分散した状態で、酸化チタン、酸化鉄等の金属酸化物微粒子添加により、均一表面被覆する方法等で製造できる。
【００２５】  表面処理方法は、従来公地の湿式法、乾式法を適宜選択して使用できる。湿式法では、例えば、水に撹拌機でよく分散させた高アスペクト比複合金属水酸化物に、高級脂肪酸ナトリウム塩の水溶液を、撹拌下に約７０℃以上で添加する。乾式法では、例えばヘンシエルミキサーに高アスペクト比複合金属水酸化物粉末を入れ、高速撹拌下に、シランカップリング剤のアルコール希釈溶液を添加する。
表面処理剤の高アスペクト比複合金属水酸化物に対する添加量は、目的により適宜選択して決定されるが、一般にその好ましい範囲は０．１〜１０重量％である。
（樹脂組成物）
【００２６】  本発明の樹脂組成物は、樹脂１００重量部に対し、高アスペクト比複合金属水酸化物を０．０１〜２００重量部、好ましは０．５〜１５０重量部、特に好ましくは１〜１２０重量部配合する。最適な配合量は、目的によって異なる。例えば、樹脂の曲げ弾性率、曲げ強度、アイゾット衝撃強度等の強化が目的の場合は、１〜４０重量部。ゴムの受酸剤としては、１〜１０重量部。樹脂の難燃剤とかガスバリヤー剤としては５０〜２００重量部、樹脂の受散剤としては、０．０１〜５重量部である。
【００２７】  樹脂との混合、混錬方法には特別の制約は無く、両者は均一に混合できる方法であれば良い。例えば、１軸または２軸押出機、オープンロール、バンバリーミキサー等により混合、混錬する。
【００２８】  成型方法にも特別の制約は無く、樹脂およびゴムの種類、所望成型品の種類等に応じてそれ自体公知の成型手段を任意に採用できる。成型手段としては、例えば、射出成型、押出成型、ブロー成型、プレス成型、回転成型、カレンダー成型、シートフォーミング成型、トランスファー成型積層成型、真空成型等があげられる。
【００２９】  本発明で用いる樹脂とは、樹脂および／またはゴムを意味し、例えばポリエチレン、エチレンと他のα−オレフィンとの共重合体、エチレンと酢酸ビニル、アクリル酸エチル又はアクリル酸メチルとの共重合体、ポリプロピレン、プロピレンと他のα−オレフィンとの共重合体、ポリブテン−１、ポリ４−メチルペンテン−１、ポリスチレン、スチレンとアクリロニトリル、エチレンとプロピレンジエンゴム又はブタジエンとの共重合体、ポリ酢酸ビニル、ポリビニルアルコール、ポリアクリレート、ポリメタクリレート、ポリウレタン、ポリエステル、ポリエーテル、ポリアミド、ＡＢＳ、オリカーボネート、ポリフェニレンサルファイド等の熱可塑性樹脂、フェノール樹脂、メラミン樹脂、エポキシ樹脂、不飽和ポリエステル樹脂、アルキッド樹脂等の熱硬化性樹脂、ＥＰＤＭ、ＳＢＲ、ＮＢＲ、ブチルゴム、クロロプレンゴム、イソプレンゴム、クロロスルホン化ポリエチレンゴム、シリコンゴム、フッ素ゴム、塩素化ブチルゴム、エピクロルヒドリンゴム、塩素化ポリエチレンゴム等が例示される。好ましいのはポリプロピレン、ポリプロピレンとオレフィン系ゴムとの混合物、ポリエチレン、ポリアミド、ＥＰＤＭ、ブチルゴム及びクロロプレンゴムである。
【００３０】  本発明の樹脂組成物は、複合金属水酸化物以外に、タルク、マイカ、ガラス繊維、塩基性硫酸マグネシウム繊維等の従来公知の強化剤を併用しても良い。これら強化剤の配合量は樹脂１００重量部に対し１〜５０重量部、好ましくは１〜２０重量部である。
【００３１】  強化剤以外に、慣用の他の添加剤、例えば酸化防止剤、紫外線吸収剤、滑材、カーボンブラック等の顔料、臭素系若しくはリン酸エステル系の難燃剤、スズ酸亜鉛、スズ酸アルカリ金属塩、炭素粉末等の難燃助剤、炭酸カルシウム、ゼオライト、カオリン、マイカ等の充填剤を適宜選択して配合することができる。
【００３２】  酸化防止剤、紫外線吸収剤、顔料、難燃剤、難燃助剤及び充填剤の配合量は、樹脂１００重量部に対し、好ましくは、それぞれ０．０１〜５重量部、０．０１〜５重量部、０．１〜５重量部、０．１〜５０重量部、０．０１〜１０重量部、１〜５０重量部である。
【００３３】  本発明の製造方法で製造された高アスペクト比の複合金属水酸化物を約４００℃以上で焼成することにより、高アスペクト比の複合金属酸化物を製造できる。この酸化物はハロゲン含有ゴムの受散剤、加硫または加硫促進剤、樹脂の耐熱性及び耐酸化性の改善等の用途に利用できる。
【００３４】  以下実施例により本発明をより詳細に説明するが、本発明はこれらの実施例のみに限定されるものではない。
【実施例１】
【００３５】  （Ａ）試薬１級の塩化マグネシウム水溶液と（Ｄ）試薬１級の酢酸ナトリウムの混合水溶液（Ｍｇ＝２．０モル／Ｌ，酢酸＝０．８モル／Ｌ）と（Ｂ）試薬１級の塩化亜鉛水溶液に試薬１級の乳酸ナトリウムをモル比１：４で混合した亜鉛の乳酸錯体水溶液（Ｚｎ＝０．２モル／Ｌ，乳酸＝０．８モル／Ｌ）と、（Ｃ）試薬１級の水酸化ナトリウム水溶液（１０モル／Ｌ）を調製した。これら水溶液を、それぞれ毎分２００ｍＬ，４０ｍＬ，７５ｍＬの供給速度で、計量ポンプを用いて、ケミスターラーで撹拌しながら、容量５００ｍＬの反応槽に連続的に供給し、共沈反応させた。反応槽はオーバーフローできる構造になっており、且つ反応前に、水２００ｍＬを予め加えて撹拌しておいてから共沈反応させ、温度は約２５℃で行った。共沈反応物から１Ｌを採取し、（Ｅ）塩化カルシウムを０．５モル添加後、オートクレーブを使用し、２００℃で８時間水熱処理した。約９０℃以下に冷却後、減圧濾過，水洗、乾燥した。【００３６】  ＦＥ−ＳＥＭで結晶（１次粒子）の横幅と厚さを測定した。１次粒子５個の平均横幅は３．６μｍ、厚さは０．０９μｍ、アスペクト比は４０であった。Ｘ線回折パターンは水酸化マグネシウムとほぼ同じであるが、わずかに低角度側にシフトしているので、Ｚｎが水酸化マグネシウムに固溶していることがわかる。液体窒素の物理吸着法で測定したＢＥＴ比表面積は６ｍ２／ｇであった。化学組成は乾燥物を塩酸に溶解後、キレート滴定法でＭｇとＺｎを定量して調べた結果、次の通りであった。Ｍｇ０．９７Ｚｎ０．０３（ＯＨ）２
［比較例１］【００３７】  実施例１において、（Ｄ）の酢酸ナトリウムを削除し、且つ（Ｂ）の亜鉛錯体水溶液の代わりに塩化亜鉛だけの水溶液を用いる以外は実施例１と同様にして、共沈反応を行った。共沈反応で得られたスラリーを濾過、水洗、乾燥後乳鉢で粉砕した後、カンタル炉を用い、１２００℃で２時間焼成した。焼成物を乳鉢で粉砕し、６０メッシュで篩過した粉末６０ｇを０．０５モル／リットルの酢酸水溶液４リットルに添加し、撹拌下９０℃で８時間水和反応させた。この反応物を減圧濾過、水洗、乾燥した。乾燥物のＸ線回折パターンは、少し低角度側にシフトしているが水酸化マグネシウムとほぼ同じであるので、Ｚｎが水酸化マグネシウムに固溶体していることが分かる。ＦＥ−ＳＥＭ測定の結果、１次粒子の横幅は０．８μｍ、厚さは０．２μｍ、アスペクト比は４であった。ＢＥＴ比表面積は２ｍ２／ｇであった。
［比較例２］【００３８】  実施例１において、（Ｂ）の亜鉛錯体水溶液の代わりに塩化亜鉛だけの水溶液を用い、且つ水熱処理前に添加する塩化カルシウムを省略する以外は、実施例１と同様に行った。得られた粉末のＸ線回折パターンは実施例１とほぼ同じ結果であった。したがって、Ｚｎが水酸化マグネシウムに固溶していることがわかる。ＦＥ−ＳＥＭ測定の結果１次粒子の横幅は０．９μｍ、厚さは０．１２μｍ、アスペクト比は８であった。ＢＥＴ比表面積は５ｍ２／ｇであった。
【実施例２】
【００３９】  実施例１において、（Ｂ）塩化亜鉛錯体の代わりに塩化亜鉛の水溶液（Ｚｎ＝０．２モル／Ｌ）を用いる以外以外は、実施例１と同様に行った。  得られた粉末のＸ線回折パターンは、実施例１とほぼ同じ結果であった。従って、実施例１と同様、水酸化マグネシウムにＺｎが固溶していることがわかる。ＦＥ−ＳＥＭ測定の結果、１次粒子の横幅は２．７μｍ、厚さは０．０８μｍ、アスペクト比は３４であった。ＢＥＴ比表面積は８ｍ２／ｇであった。
【実施例３】
【００４０】  実施例１において、オートクレーブを使用して熟成する温度を１００℃に変更する以外は実施例１と同様に行った。得られた粉末のＸ線回折パターンは実施例１とほぼ同じであるため、Ｚｎが水酸化マグネシウムに固溶していることが分かる。ＦＥ−ＳＥＭ測定の結果、１次粒子の横幅は０．２６μｍ、厚さは０．０２μｍ、アスペクト比は１３であった。ＢＥＴ比表面積は、２０ｍ２／ｇであった。
【実施例４】
【００４１】  実施例１において、（Ａ）酢酸ナトリウムの代わりにプロピオン酸ナトリウム（０．４モル／Ｌ）用い、（Ｂ）亜鉛錯体の代わりに、塩化ニッケルのアンミン錯体水溶液（Ｎｉ＝０．２５モル／Ｌ，ＮＨ３＝２．０モル／Ｌ）を用い、（Ａ）と（Ｂ）と（Ｃ）の流量をそれぞれ２００ｍＬ，８０ｍＬ，５５ｍＬ供給する以外は実施例１と同様に共沈反応を行った。共沈反応物の熟成は、塩化カルシウムの代わりに塩化アンモニウムを添加し水熱処理する以外は実施例１と同様に行った。得られた粉末のＸ線回折パターンは、水酸化マグネシウムとほぼ同じであった。したがって、Ｎｉは水酸化マグネシウムに固溶していることが分かる。ＦＥ−ＳＥＭ測定の結果、１次粒子の横幅は２．６μｍ、厚さは０．０８μｍ、アスペクト比は３３であった。ＢＥＴ比表面積は７ｍ２／ｇであった。化学組成は、試料を塩酸に溶解後、キレート滴定法でＭｇとＮｉを定量して調べた結果、Ｍｇ０．９５Ｎｉ０．０５（ＯＨ）２であった。
【実施例５】
【００４２】  実施例４で得られた共沈反応物を、オートクレーブに入れ、１２０℃で６時間水熱処理を行う以外は、実施例１と同様に行った。得られた粉末のＸ線回折パターンは、水酸化マグネシウムとほぼ同じであった。したがって、Ｎｉは水酸化マグネシウムに固溶していることが分かる。ＦＥ−ＳＥＭの測定結果、１次粒子の横幅は０．５６μｍ、厚さは０．０４μｍ、アスペクト比は１４であった。ＢＥＴ比表面積は１４ｍ２／ｇであった。
［比較例３］【００４３】  実施例４において、（Ｂ）塩化ニッケルのアンミン錯体の代わりに、塩化ニッケル水溶液（Ｎｉ＝０．２５モル／Ｌ）だけを用い、加熱熟成時に添加する塩化アンモニウムを省略する以外は、実施例４と同様に行った。得られた粉末のＸ線回折パターンは水酸化マグネシウムと同様であった。したがって、Ｎｉは水酸化マアグネシウムに固溶していることが分かる。Ｆｅ−ＳＥＭの測定結果、１次粒子の横幅は０．７μｍ、厚さは０．１４μｍ、アスペクト比は５であった。ＢＥＴ比表面積は８ｍ２／ｇであった。
【実施例６】
【００４４】［樹脂強化剤］
実施例１の方法で作製した高アスペクト比複合金属水酸化物の粉末５００ｇを、５Ｌの水に加え、ケミスターラーで分散させた後、温度を約６０℃に加温し、撹拌下にポリカルボン酸（マリアリム  ＳＣ−１−０１５Ｆ）５ｇをカセイソーダで中和後、添加し表面処理した。その後濾過、水洗し、１２０℃で乾燥した。この乾燥物をポリプロピレン、エチレンとα−オレフィンの共重合ゴム、および酸化防止剤（ＩＲＧＡＮＯＸ１０１０）と共に、それぞれ、２０：７０：１０：０．２の重量比で混合した。この混合物を２軸の押出機を使用して約１９０℃で混錬し、ペレットを作成した。このペレットを真空乾燥後、射出成型機により約２３０℃で射出成型し、試験片を作成した。この試験片を用い、曲げ弾性率とアイゾット衝撃強度（２３℃）及びＭＦＲ（メルトフローインデックス）を測定した結果を表１に示す。
［比較例４］【００４５】  自動車用樹脂強化剤としてよく使われているタルク（１次粒子の横幅が５μｍ、厚さが０．２５μｍ、アスペクト比が２０）を、実施例６の高アスペクト比複合金属水酸化物の代わりに使用し、評価した結果を表１に示す。【００４６】
【表１】
2020152626.tif 000004
【００４７】  表１から明らかなごとく、高アスペクト比複合水酸化物は代表的な自動車用樹脂の強化剤タルクよりも、曲げ弾性率、アイゾット衝撃強度および溶融時の流動性（メルトフローインデクッス）が優れていることが分かる。また、射出成型板には繊維状強化剤の欠点である反りがみられなかった。
【実施例７】
【００４８】［難燃剤］
実施例４の方法で作製したオートクレーブ処理後のスラリーを濾過、水洗後、再スラリー化し（約４０℃）、撹拌下、メタクリロキシシラン（ＫＢＭ−５０２）を１０倍量のエチルアルコールに希釈し、高アスペクト比複合金属水酸化物に対し１重量％添加した。約２０分撹拌後、スプレードライヤーで噴霧乾燥した。乾燥物をポリプロピレン１００重量部に対し、１００〜１６０重量部を１０重量部毎変えて配合し、（各配合は０．２重量部の酸化防止剤：ＩＲＧＡＮＯＸ１０１０を添加）実施例６と同様に行い射出成型し、燃焼試験片を作成した。この試験片（厚さ：３．２ｍｍ）を用い、ＵＬ−９４ＶＥ法で、燃焼試験を行い、規格Ｖ−０に合格する最小配合量を調べた。その結果を表２に示す。（実施例７−１）
実施例５の方法で作製したオートクレーブ処理後のスラリーについても、上記方法と同様にして表面処理、乾燥後、樹脂試験片を作成し、燃焼試験を行い、最小配合量を調べた結果を表２に示す。（実施例７−２）
［比較例５］【００４９】  実施例７において、高アスペクト比複合水酸化物の代わりに、難燃剤用水酸化マグネシウム（１次粒子の横幅が０．８μｍ、厚さが０．２μｍ、アスペクト比が４）を用い実施例７と同様に表面処理、樹脂試験片作成後、燃焼性評価を行った。その結果を表２に示す。【００５０】
【表２】
2020152626.tif 000005
【００５１】  表２から、高アスペクト比複合金属水酸化物は水酸化マグネシウムよりも難燃性が格段に優れていることが分かる。